い吸水性を有し、吸水時に、優れた力学的性質を有する柔軟性に富んだ有機無機複合体を提供する。1】(式中、R1は水素原子又はメチル基、R2はメチル基又はエチル基、nは2〜100の整数である。して広く用いられている(非特許文献1、2参照)。有機高分子系の吸水材の場合、水を含むと強度が大きく低下するとか、或いは、強度を増すために架橋剤量を増加させると吸水能力が低下するなどの問題があり、利用できる領域や製品として形態が制限されるという問題があった。止水材などのように高強度が必要な材料の場合は、非膨潤性で柔軟なゴムと高吸水性樹脂とを混合したり、複合化することにより、高強度化をはかっている。そのため、水膨潤度が大きく低下するという問題があった。有機高分子系の吸水材における吸水時の力学的強度の低下を改良する方法として、ラジカル重合性モノマーの重合体と粘土鉱物とにより形成された三次元網目中に水を含有する有機無機ナノコンポジット型の水性ゲルに関する技術が開示されている(特許文献1、非特許文献3など)。該有機無機ナノコンポジット型ゲルは、十分な強度と高い伸縮性を合わせ持つことからソフトマテリアルとしてのゲル材料の新たな展開を開くことができうる材料として注目されている。ここに開示されているゲルは全て乾燥すると高分子材料に特有な伸張性や柔軟性が全く失われ、固く非常に脆い材料となるという問題があり、常に水と接触した状態で使用する必要があり、用途が限定されるという問題があった。上記有機高分子と粘土鉱物からなる有機無機ナノコンポジット型水性ゲルにグリセリンやポリエチレングリコールなどの低揮発性媒体を含む有機無機複合ゲルについて開示されている(特許文献2参考)。ここで得られるゲルは水が揮発後もポリエチレングリコールなどが残るために乾燥後も柔軟性が保持される。本発明の目的は、高い吸水性を有し、吸水時に、優れた力学的性質を有する柔軟性に富んだ有機無機複合体を提供することである。本発明者らは、特定構造のポリエチレングリコール(メタ)アクリレートを含むラジカル重合性モノマーの重合体と特定量の粘土鉱物からなる有機無機複合体が上記課題を解決することを見出し、本発明を完成するに至った。(B)の有機無機複合体中の質量割合{(水膨潤性粘土鉱物(B)の質量)÷(水膨潤性粘土鉱物(B)の質量+ラジカル重合性モノマー(A)の重合体の質量)×100%}が、1〜20質量%であることを特徴とする有機無機複合体を提供することにある。【化1】(式中、R1は水素原子又はメチル基、R2はメチル基又はエチル基、nは2〜100の整数である。本発明の有機無機複合体は柔軟性に富んだ材料であり、高い水吸収性を有し、吸水時には優れた力学的性質を示すものである。本発明の有機無機複合体の特徴は、(1)柔軟性、(2)高い水吸収性、(3)水吸水時の高い力学的性質である。【0012】(1)本発明の有機無機複合体は、柔軟性に富んだものである。本発明の柔軟性とはフィルム状やロット状の形状のような折り曲げ変形が可能な形状において、折り曲げてもクラックが発生したり、破壊したりしないものである。本発明の有機無機複合体が示す柔軟性は使用する有機無機複合体の形状などにより異なるため、一概には規定できないが、0.1〜0.5mmの厚みのフィルムの場合、90°折り曲げても、好ましくは180°折り曲げてもクラックが発生したり、破壊したりしないものである。機械的強度に優れたものが好ましく、引張破壊試験において、強度は0.1MPa以上、好ましくは0.5MPa以上であり、且つ、伸びが50%以上、好ましくは100%以上のものである。加えて、柔軟性の観点から、50%延伸での応力が20MPa以下、好ましくは10MPa以下、特に好ましくは5MPa以下のものが用いられる。50%延伸での応力の下限は0.05MPa、好ましくは0.1MPaである。0.05MPa未満では複合体としての強度が不十分となる場合がある。ガラス転移温度が室温(25°C)以下にある場合は極めて柔軟性な複合体となるため、特に好ましい。【0013】また、本発明の有機無機複合体では、材料によっては極めて柔軟な複合体を提供することができる。場合によっては、ガラス板、プラスチック、金属板やシート、紙類、或いは、皮膚などに対して粘着性や圧着性を有する複合体を提供することが可能となる。これら粘着性や圧着性を示す場合、使用する基板により異なることや使用目的などにより、粘着力が大きく異なるため一概には規定できないが、本発明の複合体の場合、ポリエチレンテレフタレート(PET)フィルムに対して、JIS−Z0237などの粘着フィルム等の粘着力評価法に準じて行った180°剥離試験で得られる粘着力(剥離強度)が20〜0.01N/cm、好ましくは15〜0.05N/cmの範囲のものである。圧着により粘着させる方法は公知の方法を利用することができ、必要に応じて温度制御を行った状態でプレスや加圧ローラーを施すなどの方法が利用できる。本発明の有機無機複合体は吸湿により多少の水分を含む場合があるが、本発明の有機無機複合体の柔軟性は、通常の気温、20±10°Cで相対湿度50±20%の雰囲気で保管した状態での性質であり、この条件で吸湿していても構わない。本発明の有機無機複合体の形状はフィルムやロット状の形状に限られなく、任意の形状が可能である。力学特性による方法などを挙げることができる。【0015】(2)本発明の有機無機複合体は、水媒体に対し高い膨潤性を示す。膨潤度(R)は、有機無機複合体の質量(WC)(乾燥時)と含水した水の質量(WH)の比(R=WH/WC)により表すことができる。本発明の有機無機複合体は最大膨潤度(Rmax)が5倍以上、好ましくは10倍以上、特に好ましくは20倍以上の能力を有するものである。最大膨潤度(Rmax)の上限は特に規定されないが、通常、1000倍以下である。1000倍越えると膨潤時の機械的強度が弱くなるなどの問題が生じる場合がある。本発明の有機無機複合体は吸水時には通常最大膨潤度(Rmax)以下の膨潤度で使用される。【0016】(3)また、本発明の有機無機複合体は、吸水時に優れた靱性、つまり強さと伸びを併せ持つ、いわゆるゲルとなる。材料としての強さ、伸びは、引張破壊試験を行った際の最大強度と破断伸度により知ることができる。本発明の有機無機複合体の吸水時の引張破壊特性は、破断伸度((破断時の長さ−初期長)×100/初期長)が、通常100%以上、好ましくは150%以上、特に好ましくは200%以上の延伸性を示すものであり、且つ、最大強度が5kPa以上、好ましくは10kPa以上のものである。伸張度と最大強度の上限は特に限定されないが、通常、伸張度は5000%以下、最大強度は10MPa以下である。吸水時の強度や破断伸度は膨潤度により大きく異なり、膨潤度が大きくなるほど、強度や破断伸度は低くなる。強度と破断伸度に対する上記値は、水膨潤度が3〜8倍の範囲における含水状態に対するものである。本発明で使用するラジカル重合性モノマー(A)は、必須成分として下記構造式(1)のラジカル重合性モノマー(A1)を含むものである。式中のn=2未満では、モノマーの親水性が低下し、水膨潤性が損なわれる場合があり、nが100を越えると重合性が低下したり、含水時の強度が低下する場合がある。n=6〜100のモノマー(A1b)の場合、全ラジカル重合性モノマー中の5〜70質量%の範囲、特に10〜60質量%の範囲で用いると、有機無機複合体として十分な強度を得られやすく、また、吸水後の力学特性も損なわれ難く好ましい。【化2】(式中、R1は水素原子又はメチル基、R2はメチル基又はエチル基、nは2〜100の整数である。上記構造のラジカル重合性モノマー(A1)を用いることで、柔軟性に富み、高い吸水能力を有する高吸水性の有機無機複合体が得られる。上記構造式中のnが6〜100の範囲のラジカル重合性モノマー(A1b)は、例えば、ジメチルアクリルアミドなどの複合体のように、吸水時は優れた力学的性質を示す複合体であるが、水を含まない状態では非常に脆く、折り曲げようとすると少したわませただけで破壊してしまうような複合体に対しても、柔軟性を付与させ、高い吸水性と吸水時の優れた力学的性質を保持した複合体を提供することができる。メトキシエチルアクリレートを用いた複合体のように吸水性が無い複合体に対しても、該モノマーを併用することで、柔軟性に、高い吸水能力と吸水時の優れた力学的性質を有する複合体を提供することができる。上記構造式中のnが6〜100の範囲のラジカル重合性モノマー(A1b)は下記で説明するラジカル重合性モノマー(A2)と併用した場合、本発明が目的とする好ましい効果がもたらされる。【0020】ラジカル重合性モノマー(A)中に含有可能な上記構造式(1)以外のラシカル重合性モノマー(A2)としては、N-置換(メタ)アクリルアミド、アクリロイルモルホリン、下記構造式2で表される(メタ)アクリル酸エステル、及び下記構造式3で表される(メタ)アクリル酸エステルを挙げることができ、これらは混合して使用しても構わない。一般に、N−置換(メタ)アクリルアミドやアクリロイルモルホリンと粘土鉱物から得られる複合体は、優れた吸水性を有するが、柔軟性に乏しく、非常に脆く、折れ曲げると簡単に破壊する。構造式(1)のラジカル重合性モノマー(A1)を併用すると、優れた吸水性を保持したまま、柔軟性が付与される。N−置換(メタ)アクリルアミドとしては、N,N’−ジメチルアクリルアミド(DMAA)、N,N’−イソプロピルアクリルアミド(NIPA)、N,N’−ジエチルアクリルアミド(DEAA)などを挙げることができる。構造式(2)や構造式(3)の(メタ)アクリル酸エステルと粘土鉱物から得られる複合体は、一般的に吸水性を示さなかったり、吸水性能力に劣るものである。これらにおいても、構造式(1)のラジカル重合性モノマー(A1)を併用すると、優れた吸水性が付与され、吸水時に優れた力学的性質を有し、柔軟性な複合体が提供される。構造式(2)の(メタ)アクリル酸エステルとしては、2−メトキシエチルアクリレート(MEA)を好ましいものとして挙げることができ、構造式(3)の(メタ)アクリル酸エステルとしては、ヒドロキシエチルアクリレート(HEA)、ヒドロキシプロピルアクリレート(HPA)などを好ましいものとして挙げることができる。【化3】(式中、R1は水素原子又はメチル基、R3は分岐していても良い炭素数1〜5のアルキレン基、R4は分岐しても良い炭素数1〜4のアルキル基を表す。R3とR4の炭素数の合計は6以下である。【化4】(式中、R1は水素原子又はメチル基、R5は分岐していても良い炭素数2〜6のアルキレン基を表す。構造式(1)中のnが6〜100の範囲のラジカル重合性モノマー(A1b)とそれ以外のラジカル重合性モノマー(A2)とを併用する場合、混合の割合は使用目的などにより異なるが、通常、ラジカル重合性モノマー(A1b)5〜70質量%、それ以外のラジカル重合性モノマー(A2)95〜30質量%、好ましくはラジカル重合性モノマー(A1b)10〜60質量%、それ以外のラジカル重合性モノマー(A2)90〜40質量%である。ラジカル重合性モノマー(A1b)が上記の範囲であると十分な柔軟性及び吸水率を得ることができて好ましい。【0024】また、本発明が目的とする効果を損なわない範囲内で上述した以外のラジカル重合性モノマーを使用することは可能である。【0025】また、構造式(1)中のnが2〜5の範囲のラジカル重合性モノマー(A1a)の場合、それ自身100質量%使用しても本発明の効果を十分に得ることができる。使用する下限は5質量%以上であることが好ましく、より好ましくは10質量%以上である。他モノマーを併用する場合、上記ラジカル重合性モノマー(A2)が好ましく用いられる。上述した以外のラジカル重合性モノマーの使用量はモノマーの種類や使用目的などにより異なるが、通常、全ラジカル重合性モノマー中の0.5〜20質量%、好ましくは1〜10質量%である。